(57)【要約】【課題】  薄層化かつ多層化を有利に図り得る、積層セラミックコンデンサの製造方法を提供する。【解決手段】  乾燥後において、ピグメント・ボリューム・コンテントが８０％以上となる、セラミックスラリーをシート状に成形することによって、セラミックグリーンシート１２を得、セラミックグリーンシート１２上に樹脂溶液を塗布することによって、樹脂層１５を形成し、樹脂層１５上に内部電極となる金属層を形成した後、セラミックグリーンシート１２、樹脂層１５および金属層からなる複数の複合シート１６を積層し、得られた生の積層体１９を積層方向に熱プレスし、樹脂層１５を構成する樹脂２０をセラミックグリーンシート１２のセラミック粒子１３間に吸収させ、次いで、生の積層体１９を焼成することによって、積層セラミックコンデンサのための焼結後の積層体２を得る。【選択図】        図４
2005079426.tif 000002
【特許請求の範囲】
【請求項１】
セラミック粒子およびバインダ成分を含み、乾燥後において、｛セラミック粒子／（セラミック粒子＋固形のバインダ成分）｝×１００［体積％］の式で求められるピグメント・ボリューム・コンテント（ＰＶＣ）が８０％以上となる、セラミックスラリーを用意する工程と、
前記セラミックスラリーを基材上でシート状に成形することによって、セラミックグリーンシートを得る工程と、
前記セラミックグリーンシート上に樹脂溶液を塗布することによって、樹脂層を形成する工程と、
前記樹脂層上に内部導体となる金属層を形成する工程と、
前記セラミックグリーンシート、前記樹脂層および前記金属層からなる複数の複合シートを、前記基材から剥離しながら積層することによって、積層体を得る工程と、
前記積層体を積層方向に熱プレスする工程と、
次いで、前記積層体を焼成する工程と
を備える、積層セラミック電子部品の製造方法。
【請求項２】
前記セラミックグリーンシートを得る工程において、前記セラミックグリーンシートの厚みは、前記焼成工程の後において１．５μｍ以下となるようにされる、請求項１に記載の積層セラミック電子部品の製造方法。
【請求項３】
前記セラミックスラリーの前記ピグメント・ボリューム・コンテントは９０％以上である、請求項１または２に記載の積層セラミック電子部品の製造方法。
【請求項４】
前記金属層を形成する工程は、薄膜形成法によって実施される、請求項１ないし３のいずれかに記載の積層セラミック電子部品の製造方法。
【請求項５】
前記セラミックスラリーに含まれる前記バインダ成分および前記樹脂溶液に含まれる樹脂成分は、ポリビニルブチラールを含む、請求項１ないし４のいずれかに記載の積層セラミック電子部品の製造方法。
【請求項６】
前記積層体は、積層セラミックコンデンサのための積層体であり、前記積層体の外表面上に、前記内部導体に電気的に接続される外部電極を形成する工程をさらに備える、請求項１ないし５のいずれかに記載の積層セラミック電子部品の製造方法。
【発明の詳細な説明】
【技術分野】
【０００１】
この発明は、たとえば積層セラミックコンデンサのような積層セラミック電子部品の製造方法に関するもので、特に、セラミック層の一層の薄層化を図り得るようにするための改良に関するものである。
【背景技術】
【０００２】
この発明にとって興味ある従来技術として、次のような積層セラミックコンデンサの製造方法がある（たとえば、特許文献１参照）。
【０００３】
まず、誘電体セラミック粉末およびバインダを含むセラミックスラリーを用意し、このセラミックスラリーをシート状に成形することによって、セラミックグリーンシートを得る。次に、セラミックグリーンシート上に、バインダ含有溶液を塗布することによって、バインダ層を形成する。次に、バインダ層上に、導電性金属粉末を含むスラリーを用いて、所定のパターンを有する内部電極層を形成する。その後、上述のように内部電極層およびバインダ層が形成されたセラミックグリーンシートを含む複数のセラミックグリーンシートを積層することによって得られた積層体を、積層方向にプレスし、次いで、焼成する。そして、焼成後の積層体の外表面上に外部電極を形成する。
【特許文献１】特開平１１−１７６６９２号公報
【発明の開示】
【発明が解決しようとする課題】
【０００４】
上述した積層セラミックコンデンサの製造方法において、セラミックグリーンシートが薄くなると、バインダ含有溶液を塗布した際、セラミックグリーンシートに含まれるバインダの溶解・膨潤によるセラミックグリーンシートのダメージが無視できなくなり、得られた積層セラミックコンデンサにおいて、ショート不良の原因となることがある。
【０００５】
また、セラミックグリーンシートの厚みに対するバインダ層の厚みは、脱脂性などを考慮すると、薄くしなければならない。しかしながら、バインダ含有溶液の塗布方法を工夫することによってバインダ層を薄層化するには限界があり、バインダ層の薄層化のためには、バインダ含有溶液中の溶媒量を増やして、その濃度を低くせざるを得ない。その結果、バインダ含有溶液によって形成されたバインダ層の乾燥に長時間必要とすることになり、このことは、セラミックグリーンシートのダメージをより深刻にする原因となる。
【０００６】
これらのことから、セラミックグリーンシートを薄くすることには、限界がある。
【０００７】
また、前述したように、バインダ含有溶液の濃度を低くして、バインダ層の薄層化を図ったとしても、このバインダ層は、圧着後の積層体において、多かれ少なかれ残る。バインダ層は、その後に実施される脱脂および焼成工程において、熱分解され消失することになるが、このようなバインダ層の消失は、焼成後の積層体において、デラミネーションを招く原因となることがある。
【０００８】
上述した問題は、積層セラミックコンデンサを製造する場合に限らず、内部導体を介在させた状態で複数のセラミック層が積層された構造を有する、他の積層セラミック電子部品を製造する場合にも遭遇する。
【０００９】
そこで、この発明の目的は、上述のような問題を解決し得る、積層セラミック電子部品の製造方法を提供しようとすることである。
【課題を解決するための手段】
【００１０】
この発明に係る積層セラミック電子部品の製造方法は、上述した技術的課題を解決するため、次のような構成を備えることを特徴としている。
【００１１】
まず、セラミック粒子およびバインダ成分を含む、セラミックスラリーが用意される。ここで、セラミックスラリーとしては、乾燥後において、ピグメント・ボリューム・コンテント（ＰＶＣ）が８０％以上となるものが用意される。ＰＶＣは、一般的には、固形分中に占める粒子（ピグメント）の体積割合を表すものと定義されるが、ここでは、｛セラミック粒子／（セラミック粒子＋固形のバインダ成分）｝×１００［体積％］の式で求められる値である。
【００１２】
上述のセラミックスラリーは、基材上でシート状に成形され、それによって、セラミックグリーンシートが得られる。
【００１３】
次に、セラミックグリーンシート上に樹脂溶液を塗布することによって、樹脂層が形成される。
【００１４】
次に、樹脂層上に内部導体となる金属層が形成される。
【００１５】
次に、上述したセラミックグリーンシート、樹脂層および金属層からなる複数の複合シートが、基材から剥離されながら積層され、それによって、積層体が得られる。
【００１６】
次に、積層体は、積層方向に熱プレスされる。
【００１７】
次に、積層体は焼成される。
【００１８】
上述のような工程を経て、積層セラミック電子部品が製造される。
【００１９】
この発明は、上述したセラミックグリーンシートを得る工程において、セラミックグリーンシートの厚みが、焼成工程の後において１．５μｍ以下となるようにされるとき、特に大きな効果を得ることができる。
【００２０】
また、この発明において、セラミックスラリーのピグメント・ボリューム・コンテントは９０％以上であることが好ましい。
【００２１】
また、金属層を形成する工程が薄膜形成法によって実施されるとき、この発明による効果を特に顕著なものとすることができる。
【００２２】
また、セラミックスラリーに含まれるバインダ成分および樹脂溶液に含まれる樹脂成分は、ポリビニルブチラールを含むことが好ましい。
【００２３】
この発明は、特に、積層セラミックコンデンサを製造する場合において有利に適用される。この場合には、前述した積層体は、積層セラミックコンデンサのための積層体であり、この積層体の外表面上に、内部導体に電気的に接続される外部電極を形成する工程がさらに実施される。
【発明の効果】
【００２４】
この発明によれば、積層セラミック電子部品を製造するため、乾燥後において、ＰＶＣが８０％以上となるセラミックスラリーが用意され、このセラミックスラリーをシート状に成形することによって得られたセラミックグリーンシートが用いられる。したがって、セラミックグリーンシートにおいて、バインダ成分が少なく、セラミック粒子が密に詰まった状態とすることができ、積層セラミック電子部品において、セラミック層の薄層化、ショート不良の低減、静電容量等の電気的特性のばらつきの低減および信頼性の向上を図ることができる。
【００２５】
また、この発明によれば、上述のセラミックグリーンシート上に樹脂溶液を塗布することによって、樹脂層が形成され、その上に内部導体となる金属層を形成することが行なわれる。したがって、金属層は、平滑な樹脂層上に形成されることになるので、金属層によって与えられる内部導体のカバレッジを高く維持しながら内部導体の薄層化を図ることができる。
【００２６】
また、上述のように、バインダ成分が比較的少ないセラミックグリーンシートでは、セラミック粒子同士が凝集力により結合しているため、その上に、樹脂溶液からなる樹脂層を形成しても、樹脂溶液に含まれる溶媒によりセラミックグリーンシートがダメージを受けにくくすることができる。したがって、得られた積層セラミック電子部品において、ショート不良を生じさせにくくすることができるとともに、信頼性を向上させることができる。このような効果は、用いられるセラミックスラリーのＰＶＣが９０％以上とされたとき、より確実にかつより顕著に達成されることができる。
【００２７】
また、この発明によれば、セラミックグリーンシートおよび樹脂層からなる複数の複合シートを積層することによって、積層体が作製され、この積層体は、次いで、積層方向に熱プレスされる。したがって、この熱プレスの結果、樹脂層を構成する樹脂が、セラミックグリーンシートにおけるセラミック粒子間に有利に吸収される。そのため、次の焼成工程において、樹脂層に由来する空隙が原因となるデラミネーションを生じさせにくくすることができる。
【００２８】
この発明において、セラミックグリーンシートの厚みが、焼成工程の後において１．５μｍ以下となるように薄層化されるとき、特に、この発明による効果がより顕著に発揮される。セラミックグリーンシートの厚みが、焼成工程の後において１．５μｍ以下となるように薄層化されるに従って、シートアタックによるショート不良が生じやすくなるためである。
【００２９】
また、この発明によれば、セラミックグリーンシート上に樹脂層が形成されることにより表面を平滑にすることができるので、金属層を形成するため、薄膜形成法を有利に適用することができる。このように、金属層が薄膜形成法によって形成されると、金属層によって与えられる内部導体の薄層化を図ることが容易になるとともに、このように薄層化が図られても、内部導体のカバレッジを高く維持することができる。
【００３０】
また、この発明において、セラミックスラリーに含まれるバインダ成分および樹脂溶液に含まれる樹脂成分が、ともに、ポリビニルブチラールを主成分とすると、積層体の熱プレス工程において、樹脂層を構成する樹脂を、セラミックグリーンシートにおけるセラミック粒子間に円滑に吸収させることができる。
【００３１】
以上のような効果は、セラミック層の薄層化および多層化が要求されている積層セラミックコンデンサを製造する場合において、特に顕著に発揮される。
【発明を実施するための最良の形態】
【００３２】
図１は、この発明に係る積層セラミック電子部品の製造方法の一実施形態を実施することによって得られた積層セラミック電子部品の一例としての積層セラミックコンデンサ１を図解的に示す断面図である。
【００３３】
積層セラミックコンデンサ１は、積層体２を備え、積層体２は、積層された複数のセラミック層３ならびにセラミック層３間の特定の界面に沿って形成される内部導体としての内部電極４および５を備えている。
【００３４】
積層体２の外表面上であって、その相対向する端面上には、それぞれ、外部電極６および７が形成されている。上述の内部電極４は外部電極６に電気的に接続され、内部電極５は外部電極７に電気的に接続され、これら内部電極４と内部電極５とは、積層体２の積層方向に関して交互に配置されている。
【００３５】
このような積層セラミックコンデンサ１を製造するため、次のような工程が実施される。
【００３６】
まず、セラミック層３となる誘電体セラミックの原料粉末としてのセラミック粒子およびバインダ成分を含む、セラミックスラリーが用意される。このセラミックスラリーとしては、乾燥後において、ピグメント・ボリューム・コンテント（以下、「ＰＶＣ」と言う。）が８０％以上となるものが用意される。
【００３７】
次に、上述のセラミックスラリーは、図２に示すように、たとえばポリエチレンテレフタレートフィルムからなる基材１１上でシート状に成形され、それによって、セラミックグリーンシート１２が作製される。図２において、前述のセラミックスラリーに含まれていた、すなわち、セラミックグリーンシート１２に含まれているセラミック粒子１３が図解的に図示されている。
【００３８】
上述のように、ＰＶＣが高い、すなわちバインダ成分の少ないセラミックスラリーからセラミックグリーンシート１２を成形することによって、セラミックグリーンシート１２において、セラミック粒子１３が密に詰まった状態とすることができ、セラミック層３の薄層化、ショート不良の低減、容量ばらつきの低減および信頼性の向上が可能になる。
【００３９】
セラミックグリーンシート１２の厚みは、これが薄いほど、この発明による効果が大きく、そのため、後述する焼成工程の後の状態において、すなわち図１に示したセラミック層３の状態において、厚みは、好ましくは、１．５μｍ以下となるようにされ、より好ましくは、１μｍ以下となるようにされる。
【００４０】
次に、同じく図２に示すように、セラミックグリーンシート１２上に樹脂溶液１４を塗布し乾燥させることによって、樹脂層１５が形成され、これらセラミックグリーンシート１２および樹脂層１５からなる複合シート１６が得られる。樹脂溶液１４の塗布には、たとえば、図２に示すようなアプリケータ１７が用いられ、このアプリケータ１７とセラミックグリーンシート１２とを、セラミックグリーンシート１２の主面方向に相対的に移動させることによって、樹脂層１５が形成される。樹脂層１５の厚みは、たとえば０．２〜０．３μｍ程度とされる。
【００４１】
上述のように、セラミックグリーンシート１２の表面に樹脂層１５を形成することにより、セラミック粒子１３の粒子径や粒子形状に起因するセラミックグリーンシート１２の表面の細かな凹凸をなくすことができ、これによって、ショート不良の低減、図１に示した内部電極４および５のカバレッジの向上および信頼性の向上が可能になる。
【００４２】
なお、従来のように、バインダ成分を比較的多く含むセラミックグリーンシート上に樹脂溶液を塗布した場合、シートアタックなどによるセラミックグリーンシートのダメージが、焼成後の厚みで１．５μｍ以下と薄層化されるに従ってより顕著となり、ショート不良が多発することになる。これに対して、この発明のように、バインダ成分が比較的少ないセラミックグリーンシート１２では、セラミック粒子１３同士が凝集力により結合しているため、樹脂溶液１４に含まれる溶媒によりダメージを受けにくくすることができ、したがって、ショート不良を効果的に低減することができる。この点において、セラミックグリーンシート１２の前述したＰＶＣはより高い方が好ましく、このＰＶＣは、より好ましくは、９０％以上となるようにされる。
【００４３】
樹脂溶液１４に含まれる樹脂成分は、セラミックグリーンシート１２すなわちセラミックスラリーに含まれるバインダ成分と同種のものであることが好ましい。セラミックスラリーに含まれるバインダ成分としては、通常、ポリビニルブチラールが用いられるので、樹脂溶液１４に含まれる樹脂成分としても、ポリビニルブチラールが用いられることが好ましい。
【００４４】
次に、図３に示すように、樹脂層１５上に内部電極４および５となる金属層１８が所望のパターンをもって形成される。金属層１８の形成方法としては、導電性ペーストの印刷や、たとえば真空成膜（蒸着、スパッタリング等）またはめっきのような薄膜形成法による金属膜の成膜などを適用することができるが、薄膜形成法を適用すれば、この発明による効果を特に顕著なものとすることができる。
【００４５】
すなわち、薄膜形成法によって金属層１８を形成する場合、金属層１８を形成すべき表面の凹凸の影響を大きく受けることになるが、この発明では、セラミックグリーンシート１２上に樹脂層１５が形成されることにより表面が平滑になり、この平滑な面上に薄膜形成法を適用して金属層１８を形成することができるからである。このことから、金属層１８をもって与えられる図１に示した内部電極４および５の薄層化を図ることが可能となるとともに、内部電極４および５のカバレッジを高く維持することが可能となる。
【００４６】
次に、図４（１）に示すように、セラミックグリーンシート１２および樹脂層１５からなる複数の複合シート１６を、基材１１から剥離しながら積層することによって、生の状態の積層体１９が作製される。
【００４７】
次に、生の積層体１９は、その積層方向に熱プレスされる。この熱プレス後の状態が図４（２）に示されている。図４（２）に示すように、熱プレス工程の結果、樹脂層１５を構成する樹脂２０が、セラミックグリーンシート１２におけるセラミック粒子１３間に有利に吸収される。このことは、後述する焼成工程の結果生じ得るデラミネーションの低減に寄与する。
【００４８】
前述したように、セラミックスラリーすなわちセラミックグリーンシート１２に含まれるバインダ成分および樹脂溶液１４に含まれる樹脂成分が、ともに、ポリビニルブチラールを含んでいると、上述の熱プレス工程において、樹脂層１５を構成する樹脂２０を、セラミックグリーンシート１２におけるセラミック粒子間に円滑に吸収させることができる。
【００４９】
なお、セラミックグリーンシートのＰＶＣが８０％未満というように、セラミックグリーンシートがバインダ成分を比較的多く含む場合には、セラミックグリーンシートが薄層化されると、上述した樹脂を十分に吸収しきれず、そのため、熱プレス工程の後においても、樹脂層として残り、焼成工程の結果、樹脂層に由来する空隙が形成され、デラミネーションを生じさせる原因となることがある。
【００５０】
次に、生の積層体１９は、必要に応じて、カットされ、脱脂工程を経た後、焼成される。それによって、図４（３）に示すような焼結後の積層体２が得られる。この積層体２は、図１に示した積層体２に相当する。図４（３）には図示されないが、前述した金属層１８は、焼結後の積層体２において、内部電極４および５を形成するように存在している。
【００５１】
次に、図１に示すように、積層体２の外表面上に、内部電極４および５にそれぞれ電気的に接続される外部電極６および７が形成され、それによって、積層セラミックコンデンサ１が完成される。
【００５２】
次に、この発明による効果を確認するために実施した実験例について説明する。
【００５３】
この実験例では、積層セラミックコンデンサを作製し、特に断らない限り、上述した製造方法を基本的に適用した。
【００５４】
１．セラミックグリーンシートの作製
セラミック粒子としての粒径２００ｎｍのＣａ変性ＢａＴｉＯ3 粉末とトルエンとエタノールとバインダ成分としてのポリビニルブチラールとを混合し、セラミックスラリーを得た。ここで、セラミックスラリーとして、その乾燥後のＰＶＣが、表１の「ＰＶＣ」の欄に示す値となるものをそれぞれ作製した。
【００５５】
次に、各試料に係るセラミックスラリーをシート状に成形し、表１の「シート厚み」の欄に示すような厚みとなるセラミックグリーンシートを作製した。これら「シート厚み」は、焼成後において、表１の「焼成後厚み」の欄に示す厚みとなるものである。
【００５６】
２．樹脂層の形成
次に、セラミックグリーンシート上に、樹脂溶液としてのポリビニルブチラールのトルエン溶液（２重量％）を塗布し、樹脂層を形成した。この樹脂層は、表１の「樹脂層厚み」の欄に示す厚みとした。なお、試料７については、樹脂層を形成しなかった。
【００５７】
３．金属層の形成
次に、試料１〜６については、樹脂層上に金属層を形成し、試料７については、セラミックグリーンシート上に金属層を形成した。ここで、表１の「金属層」の欄に示すように、試料１、２および４については、蒸着により金属層を０．３μｍの厚みをもって形成した。他方、試料３および５〜７については、導電性ペーストをスクリーン印刷することによって、金属層を形成した。
【００５８】
４．積層セラミックコンデンサの完成
次に、金属層が形成された、セラミックグリーンシートおよび樹脂層からなる複数の複合シート、または複数のセラミックグリーンシートを積層し、得られた積層体を積層方向に熱プレスし、積層体をカットした後、脱脂工程を経て、１１００℃の温度で焼成工程を実施した。そして、焼結後の積層体の外表面上に外部電極を形成し、各試料に係る積層セラミックコンデンサを得た。
【００５９】
【表１】
2005079426.tif 000003
【００６０】
上述のように得られた各試料に係る積層セラミックコンデンサについて、「ショート不良」および「デラミネーション」を、その発生率によって評価するとともに、試料１〜４および７については、さらに、「電極厚み」および「カバレッジ」を評価した。
【００６１】
表１において、試料１〜４がこの発明の範囲内のものであり、試料５〜７がこの発明の範囲外のものである。
【００６２】
表１からわかるように、この発明の範囲内にある試料１〜４によれば、「ショート不良」が低減されている。
【００６３】
これは、セラミックグリーンシート中のバインダが少なく、セラミック粒子の間隔が狭いため、セラミック粒子同士が凝集により結合した構造となっており、樹脂溶液により（なお、試料３では、樹脂溶液および金属層を構成する導電性ペーストにより）、セラミックグリーンシート中のバインダが膨潤または溶解しても、セラミック粒子が移動するなど、セラミックグリーンシートがダメージを受けることがないためである。
【００６４】
また、試料１〜４では、バインダ成分の少ないセラミックスラリーからセラミックグリーンシートを成形しているため、緻密で平滑なセラミックグリーンシートが得られ、脱脂後のセラミックグリーンシートの厚みのばらつきやセラミック粒子の欠落部が少ないことも作用している。特に試料３にあっては、セラミックグリーンシートの表面に、導電性ペーストまたはそこに含まれる溶媒のしみ込む空隙がほとんどないため、このような導電性ペーストによるセラミックグリーンシートのダメージが生じにくい。
【００６５】
また、この発明の範囲内にある試料１〜４によれば、「デラミネーション」が低減されている。
【００６６】
これは、セラミックグリーンシート中のバインダ成分が少ないために、セラミック粒子間がバインダによって満たされておらず、隙間があり、したがって、樹脂層を構成する樹脂が、熱プレス工程において、セラミックグリーンシートのセラミック粒子間に浸透するからである。その結果、熱プレス工程を終えたとき、隣り合うセラミックグリーンシート相互間およびセラミックグリーンシートと金属層との間には樹脂層が実質的に存在せず、隣り合うセラミックグリーンシート間の界面を確認できない程度にまで一体化させることができ、脱脂後においては、樹脂層に起因する層状の空隙が形成されず、デラミネーションを生じさせにくくしているのである。
【００６７】
なお、この発明の範囲内にある試料１および４では、「シート厚み」が０．８μｍ（「焼成後厚み」が０．７μｍ）というように薄層化されている。この場合、試料４では、「ショート不良」が増える傾向にあるが、試料１のように、「ＰＶＣ」を９０％と高くすることにより、薄層化されても、「ショート不良」を生じさせにくくすることができる。
【００６８】
これらに対して、この発明の範囲外にある試料５および６では、セラミックグリーンシート中のバインダ成分が多いため、樹脂層を形成すると、「ショート不良」や「デラミネーション」が生じやすいことがわかる。特に、セラミックグリーンシートの厚みが薄い試料６では、「ショート不良」が多発している。
【００６９】
また、この発明の範囲内にある試料１〜４によれば、「電極厚み」を薄くかつ「カバレッジ」を向上させることができる。これは、平滑な樹脂層上に金属層を形成しているため、セラミックグリーンシートの表面の凹凸に起因する厚みのばらつきを低減できるからである。
【００７０】
特に、試料１、２および４では、蒸着により金属層を形成しているため、導電性ペーストを用いた場合に見られる焼成収縮も生じない。そのため、焼成後において、「電極厚み」を０．４μｍと薄くすることができ、また、このように「電極厚み」が薄くなっても、７９％以上の「カバレッジ」を達成することができる。
【００７１】
他方、金属層の形成のために導電性ペーストを用いた試料３であっても、平滑な樹脂層上に金属層を形成しているため、セラミックグリーンシートの表面の凹凸に起因する厚みのばらつきやうねりを低減することができる。その結果、樹脂層を形成していないセラミックグリーンシートを用いかつ同じ「電極厚み」を与える試料７に比べて、「カバレッジ」を５９％から７２％にまで向上させることができる。
【００７２】
なお、上述のように、試料７では、樹脂層を設けていないため、「カバレッジ」が劣るが、試料５および６のように、「ＰＶＣ」が８０％未満の６６％であれば、樹脂層を設けたとしても、「ショート不良」や「デラミネーション」が多発することは前述したとおりである。
【００７３】
以上、この発明を積層セラミックコンデンサを製造する実施形態に関連して説明したが、積層セラミックコンデンサに限らず、内部電極のような内部導体を介在させた状態で複数のセラミック層が積層された構造を有する、他の積層セラミック電子部品を製造する場合にも、この発明を適用することができる。
【００７４】
また、上述した実施形態では、積層セラミック電子部品のための積層体を構成するすべてのセラミックグリーンシートについて、ＰＶＣが８０％以上となるものを用い、すべてのセラミックグリーンシートに樹脂層を形成したが、金属層を形成しないセラミックグリーンシートについては、樹脂層を形成せず、また、ＰＶＣが８０％未満であってもよく、このような実施態様もこの発明の範囲内のものである。しかしながら、すべてのセラミックグリーンシートについて、ＰＶＣが８０％以上となるものを用い、すべてのセラミックグリーンシートに樹脂層を形成する方が、セラミックグリーンシートの取扱いが容易になり、かつ焼成時の挙動を一致させることができるという利点を期待することができる。
【図面の簡単な説明】
【００７５】
【図１】この発明に係る積層セラミック電子部品の製造方法の一実施形態を実施することによって得られた積層セラミック電子部品の一例としての積層セラミックコンデンサ１を図解的に示す断面図である。
【図２】図１に示した積層セラミックコンデンサ１を製造するために実施される、セラミックグリーンシート１２上に樹脂溶液１４を塗布することによって、樹脂層１５を形成する工程を図解的に示す断面図である。
【図３】図２に示した工程の後に実施される、樹脂層１５上に内部電極４および５となる金属層１８を形成する工程を図解的に示す断面図である。
【図４】図３に示した工程の後に実施される、生の状態の積層体１９を得る工程、熱プレスする工程および焼成する工程を順次図解的に示す断面図である。
【符号の説明】
【００７６】
１  積層セラミックコンデンサ
２  積層体
３  セラミック層
４，５  内部電極
６，７  外部電極
１１  基材
１２  セラミックグリーンシート
１３  セラミック粒子
１４  樹脂溶液
１５  樹脂層
１６  複合シート
１８  金属層
１９  生の積層体
２０  樹脂
【図１】
2005079426.tif 000004
【図２】
2005079426.tif 000005
【図３】
2005079426.tif 000006
【図４】
2005079426.tif 000007